ХЛОРИРОВАННЫЕ ПОЛИМЕРЫ НА ОСНОВЕ ЭТИЛЕНА И ПОЛУЧАЕМЫЕ ИЗ НИХ КОМПОЗИЦИИ И ИЗДЕЛИЯ

1. Хлорированный полимер на основе этилена, имеющий следующие свойства:
a) процент кристалличности менее 8, определяемый методом ДСК с использованием теплоты плавления полиэтилена 290 Дж/г, и
b) температуру кристаллизации Tc от 28°C до 60°C,
где хлорированный полимер на основе этилена получают из полимера на основе этилена, который имеет средневесовую молекулярную массу Mw, меньшую или равную 325000 г/моль.
2. Хлорированный полимер на основе этилена по п. 1, где полимер на основе этилена имеет средневесовую молекулярную массу, меньшую или равную 300000 г/моль.
3. Хлорированный полимер на основе этилена по п. 1, где полимер на основе этилена имеет средневесовую молекулярную массу больше 150000 г/моль.
4. Хлорированный полимер на основе этилена по п. 1, где полимер на основе этилена представляет собой ПЭВП.
5. Хлорированный полимер на основе этилена по п. 1, где хлорированный полимер на основе этилена имеет процент кристалличности менее 5.
6. Хлорированный полимер на основе этилена по п. 1, где хлорированный полимер на основе этилена имеет процент кристалличности менее 2.
7. Хлорированный полимер на основе этилена по п. 1, где хлорированный полимер на основе этилена имеет температуру кристаллизации Tc от 28°C до 50°C.
8. Хлорированный полимер на основе этилена по п. 1, где хлорированный полимер на основе этилена имеет температуру кристаллизации Tc от 28°C до 40°C.
9. Хлорированный полимер на основе этилена по п. 1, содержащий от 20 до 50 мас.% хлора от общей массы полимера.
2
10. Хлорированный полимер на основе этилена по п. 1, имеющий значение "100% модуля" более 1,15 Н/мм и температуру кристаллизации выше 28°C.
2
2
11. Хлорированный полимер на основе этилена по п. 1, имеющий силу слипания 20 фунтов/дюйм (1,4 кг/см) или менее.
12. Композиция, содержащая хлорированный полимер на основе этилена по п. 1.
13. Композиция по п. 12, дополнительно содержащая сополимер этилена/альфа-олефина.
14. Композиция по п. 12, дополнительно содержащая акриловый полимер.
15. Композиция по п. 12, дополнительно содержащая винилхлоридный полимер.
16. Композиция по п. 13, дополнительно содержащая винилхлоридный полимер.
17. Композиция по п. 14, дополнительно содержащая винилхлоридный полимер.
18. Изделие, содержащее, по меньшей мере, один компонент, образованный из хлорированного этиленового полимера по п. 1.
19. Изделие, содержащее, по меньшей мере, один компонент, образованный из композиции по п. 12.
20. Изделие, содержащее, по меньшей мере, один компонент, образованный из композиции по п. 13.
21. Изделие, содержащее, по меньшей мере, один компонент, образованный из композиции по п. 14.
22. Изделие, содержащее, по меньшей мере, один компонент, образованный из композиции по п. 15.
23. Изделие, содержащее, по меньшей мере, один компонент, образованный из композиции по п. 16.
24. Изделие, содержащее, по меньшей мере, один компонент, образованный из композиции по п. 17.
25. Изделие по п. 19, где изделие получают способом экструзии.
26. Изделие по п. 25, где изделие представляет собой экструзионный профиль.
27. Изделие по п. 26, где экструзионный профиль имеет десять или менее дефектов поверхности на шесть метров профиля.
28. Изделие по п. 25, где изделие выбрано из группы, включающей покрытия, сайдинг, трубопроводы, трубы, оконные профили, ограждение, декоративную отделку и электроизоляцию.
29. Хлорированный полимер на основе этилена, имеющий следующие свойства:
a) процент кристалличности менее 8, определяемый методом ДСК с использованием теплоты плавления полиэтилена 290 Дж/г, и
b) температуру кристаллизации Tc от 25°C до 80°C,
где хлорированный этиленовый полимер получают из полимера на основе этилена, который имеет средневесовую молекулярную массу Mw, меньшую или равную 325000 г/моль и большую 150000 г/моль.
30. Хлорированный полимер на основе этилена по п. 29, где полимер на основе этилена имеет средневесовую молекулярную массу, меньшую или равную 300000 г/моль.
31. Хлорированный полимер на основе этилена по п. 29, где полимер на основе этилена имеет средневесовую молекулярную массу больше 175000 г/моль.
32. Хлорированный полимер на основе этилена по п. 29, где полимер на основе этилена представляет собой ПЭВП.
33. Хлорированный полимер на основе этилена по п. 29, где хлорированный полимер на основе этилена имеет процент кристалличности менее 5.
34. Хлорированный полимер на основе этилена по п. 29, где хлорированный полимер на основе этилена имеет процент кристалличности менее 2.
35. Хлорированный полимер на основе этилена по п. 29, где хлорированный полимер на основе этилена имеет температуру кристаллизации Tc от 25°C до 60°C.
36. Хлорированный полимер на основе этилена по п. 29, где хлорированный полимер на основе этилена имеет температуру кристаллизации Tc от 25°C до 50°C.
37. Хлорированный полимер на основе этилена по п. 29, где хлорированный полимер на основе этилена содержит от 20 до 50 мас.% хлора от общей массы полимера.
2
38. Хлорированный полимер на основе этилена по п. 29, где хлорированный полимер на основе этилена демонстрирует значение "100% модуля" больше 1,15 Н/мм и температуру кристаллизации выше 28°C.
2
2
39. Хлорированный полимер на основе этилена по п. 29, где хлорированный полимер на основе этилена имеет силу слипания 20 фунт/дюйм (1,4 кг/см) или менее.
40. Композиция, содержащая хлорированный полимер на основе этилена по п. 29.
41. Композиция по п. 40, дополнительно содержащая сополимер этилена/альфа-олефина.
42. Композиция по п. 41, дополнительно содержащая акриловый полимер.
43. Композиция по п. 40, дополнительно содержащая винилхлоридный полимер.
44. Композиция по п. 41, дополнительно содержащая винилхлоридный полимер.
45. Композиция по п. 42, дополнительно содержащая винилхлоридный полимер.
46. Изделие, содержащее, по меньшей мере, один компонент, образованный из композиции по п. 40.
47. Способ получения хлорированного полимера на основе этилена, включающий
хлорирование полимера на основе этилена в реакционной смеси в виде водной суспензии,
где температуру реакционной смеси сначала повышают от низшей температуры T1 до более высокой температуры T2 и
потом температуру реакционной смеси повышают до температуры T3, где T3 > T2, и выдерживают смесь при температуре T3 в течение времени t; и
где 60 мас.% или более от общего количества добавляемого к реакционной смеси хлора добавляют в течение периода, когда температуру реакционной смеси повышают от T1 до T2, и
где 40 мас.% или менее от общего количества добавляемого к реакционной смеси хлора добавляют в течение времени t; и
где температура T1 составляет от 50°C до 100°C, и температура T2 составляет от 100°C до 120°C, и T3 выше 110°C; и
где полимер на основе этилена имеет средневесовую молекулярную массу Mw меньше 350000 г/моль.
48. Способ по п. 47, где от 60 до 80 мас.% от общего количества добавляемого к реакционной смеси хлора добавляют в течение периода, когда температуру реакционной смеси повышают от T1 до T2, и
где от 20 до 40 мас.% от общего количества добавляемого к реакционной смеси хлора добавляют в течение времени t.
49. Способ по п. 47, где от 70 до 80 мас.% от общего количества добавляемого к реакционной смеси хлора добавляют в течение периода, когда температуру реакционной смеси повышают от T1 до T2, и
где от 20 до 30 мас.% от общего количества добавляемого к реакционной смеси хлора добавляют в течение времени t.
50. Хлорированный полимер на основе этилена, получаемый способом по п. 47.
51. Способ получения хлорированного полимера на основе этилена, включающий
хлорирование полимера на основе этилена в реакционной смеси в виде водной суспензии,
где температуру реакционной смеси сначала повышают от низшей температуры T1 до более высокой температуры T2 и
потом температуру реакционной смеси повышают до температуры T3, где T3 > T2; и где 60 мас.% или более от общего количества добавляемого к реакционной смеси хлора добавляют в течение периода, когда температуру реакционной смеси повышают от T1 до T2, и
где температура T1 составляет от 90°C до 110°C, и температура T2 составляет от T1 до 135°C, и T3 выше 110°C и ниже температуры плавления (Tm) полимера на основе этилена; и
где полимер на основе этилена имеет средневесовую молекулярную массу Mw меньше 350000 г/моль и больше 150000 г/моль.
52. Способ по п. 51, где 70 мас.% или более от общего количества добавляемого к реакционной смеси хлора добавляют в течение периода, когда температуру реакционной смеси повышают от T1 до T2.
53. Способ по п. 51, где от 60 до 90 мас.% от общего количества добавляемого к реакционной смеси хлора добавляют в течение периода, когда температуру реакционной смеси повышают от T1 до T2.
54. Способ по п. 51, где от 70 до 80 мас.% от общего количества добавляемого к реакционной смеси хлора добавляют в течение периода, когда температуру реакционной смеси повышают от T1 до T2.
55. Хлорированный полимер на основе этилена, получаемый способом по п. 51.
56. Способ по п. 47, где T2 составляет от 100°C до 110°C.
57. Способ по п. 47, где T3 > {Tm (исходный полимер) - 10°C}.
58. Способ по п. 56, где T3 > {Tm (исходный полимер) - 10°C}.
59. Способ по п. 51, где T2 составляет от T1 до 120°C.
60. Способ по п. 51, где T2 составляет от T1 до 110°C.